(57)【要約】      （修正有）【課題】接着剤を塗布された木質材に紙質を貼り付けるに最適な指触乾燥された水性接着剤塗布された木質材を製造する装置であって、低コストで、短時間で、乾燥を実現させた接着剤塗膜の木材用指触乾燥機を提供する。【解決手段】接着剤を木材に貼着・乾燥する工程において、水性接着剤を木質材に塗布した後、前記水性接着剤塗膜木材を遠赤外線ヒーター５により遠赤外線を照射できる加熱部と、ノズルによる空気噴射部とを備えた箱型トンネル乾燥器を設ける。その中でベルトコンベア２によって連続搬送させて、指触乾燥できるようにして水性接着剤塗布木材の指触乾燥装置を構成する。【選択図】図１
0003165354.tif 000002
【実用新案登録請求の範囲】
【請求項１】
接着剤を木材に貼着して、乾燥する工程において、水性接着剤を木質材に塗布した後、前記塗膜木材を、遠赤外線を照射できる加熱部とノズルによる空気噴射部とを備えた箱型トンネル乾燥器内でベルトコンベアの稼動によって連続搬送させて、指触状態の乾燥になっていることを特徴とする水性接着剤塗布木材の指触乾燥装置。
【請求項２】
箱形トンネル乾燥器内の天井部に遠赤外線を照射できる加熱部とノズルによる空気噴射部とを、床底部に接着剤の塗膜木材を搬送できるベルトコンベアーを設置して、長さ５ｍ〜２０ｍのトンネル内の天井部に遠赤外線を照射できる加熱部とノズルによる空気噴射部とを交互にして、２０〜１００系列連続設置され、前記の遠赤外線を照射できる各加熱部を横列に2〜７個の遠赤外線ヒーターを並べて、および各空気噴射部を風速１０〜５０ｍ／Ｓの空気噴射できる２〜７個のノズル穴を横列に取り付けている金属パイプを取り付けていることを特徴とする請求項１に記載の水性接着剤塗布木材の指触乾燥装置。
【請求項３】
箱形トンネル乾燥器内の天井部の遠赤外線を照射できる加熱部は、３００℃〜９００℃の温度を発生する幅５０ｍｍ〜１５０ｍｍ、長さ１００ｍｍ〜３００ｍｍの遠赤外線ヒーターを、横列に２〜７個、トンネル方向に２０〜１００系列になって、コンベヤーの床底部からの高さを２００ｍｍ〜３００ｍｍになっていることを特徴とする請求項１、又は請求項２に記載の水性接着剤塗布木材の指触乾燥装置。
【請求項４】
箱形トンネル乾燥器内の天井部のノズルによる空気噴射部は、金属パイプに０・５ｍｍ〜３ｍｍの穴を横列の下部に２〜７箇所開けて、空気圧を６００ｍｍＡｑの空気を注入した噴射部をトンネル方向に２０〜１００箇所で、コンベアーの床底部からの高さを２００ｍｍ〜３００ｍｍの所に取り付けていることを特徴とする請求項１〜請求項３のいずれかに記載の水性接着剤塗布木材の指触乾燥装置。
【請求項５】
天井・壁・開閉扉のそれぞれの乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせ、コンベアーの床底部の構造を、接着剤の塗膜木材を搬送できるテフロン（登録商標）樹脂製、又は金属製の１００ｍｍ〜１５００ｍｍの幅のベルトコンベアーを稼動できるようになっていることを特徴とする請求項１〜請求項４のいずれかに記載の水性接着剤塗布木材の指触乾燥装置。
【請求項６】
貼着・乾燥に使用する木質材は、天然無垢木、集成材、合板、合成木材、パーチクルボード、単板積層材（ＬＶＬ）、中質繊維板（ＭＤＦ）、硬質繊維板（ハードボード）にて、厚さ２０ｍｍ〜５０ｍｍで、幅１００〜１５００ｍｍのものであって、接着剤を２μ〜２０μの厚さに塗布されている前記木質材の乾燥に使用することを特徴とする請求項１〜請求項５のいずれかに記載の水性接着剤塗布木材の指触乾燥装置。
【請求項７】
木材の塗布に使用する水性接着剤は、酢酸ビニール重合体水性エマルジョンで、酢酸ビニール重合体の含有量３０〜７０重量％、水７０〜３０重量％であって、前記の接着剤をロール塗布機によって２μ〜２０μ厚さに平滑、均一に塗布されている木質材を使用していることを特徴とする請求項１〜請求項６のいずれかに記載の水性接着剤塗布木材の指触乾燥装置。
【請求項８】
当該指触乾燥の塗膜の木質材を得る工程の前には、水性接着剤のロール機によるのり付け工程を、当該工程の後に装飾紙の貼り付け工程を持ち、装飾紙として、ロール巻きした紙材、強化紙、和紙、を使用していることを特徴とする請求項１〜請求項７のいずれかに記載の水性接着剤塗布木材の指触乾燥装置。
【考案の詳細な説明】
【技術分野】
【０００１】
接着剤を木材に貼着・乾燥する方法において、さらに詳しくは改善された木材上に接着剤を指触乾燥する装置に関するものである。
本考案は、接着剤を塗布された木質材に紙質を貼り付けるに最適な指触乾燥された接着剤塗布された木質材を製造する装置であって、低コストで、短時間で、乾燥を実現させた接着剤塗膜の木材用指触乾燥機に関するものである。
【背景技術】
【０００２】
従来、家具等の木製製品を生産する際の木材の接着工程において、製品の表面の美観を整えるために化粧貼りを行う場合には、接着剤を接着面に塗布した後すぐに冷圧または熱圧を加えることにより木材同士を接着させるという方法を採っている。木材同士の接着工程を円滑且つ短時間に進行させ、生産効率の向上を図るとともに、接着剤の滲み出し、クラックといった問題点が解決された仕上がりの良好な木材製品を提供する。
【０００３】
接着剤を木材に塗布した後、塗布直後の木材に対して遠赤外線照射による乾燥機構をもつ乾燥機（遠赤外線乾燥機）を用いて、２０秒から３０秒程度の予備乾燥処理を行う。予備乾燥処理後は通常の接着工程と同様に接着させる方法が提案されている（特許文献１参照）。
【０００４】
単板の製造プロセスは、平らなボード状木材片を接着剤で接着し、梁状木材ブロックにする工程と、梁状木材ブロックを加水および／または調節する工程と、梁状木材ブロックを切断し、単板にする工程と、工程で得られた単板を、湿度含有量が繊維飽和点よりも低くなるまで乾燥する工程とを含む木材の接着・乾燥方法が提案されている（特許文献２参照）。
【０００５】
従来の木材の乾燥技術には、蒸気加熱乾燥、蒸煮加熱乾燥、煙道乾燥、燻煙乾燥、低温除湿乾燥、高温乾燥、薬品乾燥、高周波（マイクロ波）乾燥、真空減圧乾燥、赤外線加熱乾燥、熱板加熱乾燥などがある（特許文献２参照）。
低額の乾燥技術では、低温除湿乾燥機があるが、割れやヒビは発生しにくいものの、含水率が８０％以上のスギ板材では約１ヶ月の乾燥時間を要するため、生産性が極めて悪い。  
【０００６】
短時間乾燥技術では赤外線加熱乾燥機があるが、赤外線照射装置の設備投資が必要であるのと、多量の木材を乾燥する場合の機能に乏しい。短時間乾燥技術では高温乾燥機があるが、それでも、含水率が８０％以上のスギ板材では室温が８０〜１５０℃で、４日〜５日の乾燥を要し、しかも、割れ・ヒビ・変色が発生しやすいため歩留まりが低下する。
乾燥室内の乾球温度が１００〜１４０℃まで、相対湿度が１００％の条件下で流体循環させるための高温・高湿対応型モータを乾燥室内に設置した木材乾燥装置を提供する（特許文献３参照）。
【０００７】
木材同士の接着工程を円滑且つ短時間に進行させ、生産効率の向上を図るとともに、接着面のずれ、接着剤の滲み出し、クラックといった問題点が解決された仕上がりの良好な木材製品を提供する。接着剤を木材に塗布した後、塗布直後の木材に対して遠赤外線照射による乾燥機構をもつ乾燥機（遠赤外線乾燥機）を用いて、２０秒から３０秒程度の予備乾燥処理を行う方法が提案されている（特許文献４参照）。
【先行技術文献】
【特許文献】
【０００８】
【特許文献１】特開平５−１０４５０３
【特許文献２】特表２００８−５２８３２７
【特許文献３】特開平１１−１３２６５６
【特許文献４】特開平５−１０４５０３
【考案の概要】
【考案が解決しようとする課題】
【０００９】
本考案は木材に接着剤を塗膜して指触乾燥する装置における前記の問題点に対処するもので、従来よりも指触乾燥を円滑に且つ短時間に進行させ生産効率の向上を図るとともに、接着剤の塗膜面の均一と指触乾燥を行なうことであり、接着剤の滲み出し、クラックといった問題点が解決された仕上がりの良好な接着剤の塗膜の指触乾燥した木製製品を提供することを目的とする。
【００１０】
木材は、道管（広葉樹）や仮道管、細胞膜をもった細胞などで構成されている。木の内部に浸透した水分には自由水（自由に地中から吸い込んで自由に出て行く水分）と結合水（細胞内で細胞と結合している水分）がある。
【００１１】
そのために指触乾燥できる乾燥機による乾燥を行うが、それでも通常では長時間を要する。これを生産性向上のために短時間で指触乾燥しようとすると、通常では６０〜８０℃の指触乾燥となり、変色が発生し易くなり歩留まりが低下する。ヒビ、反り、変色が発生しにくい短時間乾燥機の開発が課題である。
【課題を解決するための手段】
【００１２】
接着剤を木材に貼着して、乾燥する工程において、水性接着剤を木質材に塗布した後、前記塗膜木材を、遠赤外線を照射できる加熱部とノズルによる空気噴射部とを備えた箱型トンネル乾燥器内でベルトコンベアの稼動によって連続搬送させて、指触状態の乾燥になっている水性接着剤塗布木材の指触乾燥装置である。
【００１３】
箱形トンネル乾燥器内の天井部に遠赤外線を照射できる加熱部とノズルによる空気噴射部とを、床底部に接着剤の塗膜木材を搬送できるベルトコンベアーを設置して、長さ５ｍ〜２０ｍのトンネル内の天井部に遠赤外線を照射できる加熱部とノズルによる空気噴射部とを交互にして、２０〜１００系列連続設置され、前記の遠赤外線を照射できる各加熱部を横列に2〜７個の遠赤外線ヒーターを並べて、および各空気噴射部を風速１０〜５０ｍ／Ｓの空気噴射できる２〜７個のノズル穴を横列に取り付けている金属パイプを取り付けている。
【００１４】
箱形トンネル乾燥器内の天井部の遠赤外線を照射できる加熱部は、３００℃〜９００℃の温度を発生する幅５０ｍｍ〜１５０ｍｍ、長さ１００ｍｍ〜３００ｍｍの遠赤外線ヒーターを、横列に２〜７個、トンネル方向に２０〜１００系列になって、コンベヤーの床底部からの高さを２００ｍｍ〜３００ｍｍになっている。
【００１５】
箱形トンネル乾燥器内の天井部のノズルによる空気噴射部は、金属パイプに０・５ｍｍ〜３ｍｍの穴を横列の下部に２〜７箇所開けて、空気圧を６００ｍｍＡｑの空気を注入した噴射部をトンネル方向に２０〜１００箇所で、コンベアーの床底部からの高さを２００ｍｍ〜３００ｍｍの所に取り付けている。
【００１６】
天井・壁・開閉扉のそれぞれの乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせ、コンベアーの床底部の構造を、接着剤の塗膜木材を搬送できるテフロン（登録商標）樹脂製、又は金属製の１００ｍｍ〜１５００ｍｍの幅のベルトコンベアーを稼動できるようになっている。
【００１７】
貼着・乾燥に使用する木質材は、天然無垢木、集成材、合板、合成木材、パーチクルボード、単板積層材（ＬＶＬ）、中質繊維板（ＭＤＦ）、硬質繊維板（ハードボード）にて、厚さ２ｍｍ〜3０ｍｍで、幅１００〜１５００ｍｍのものであって、接着剤を２μ〜５０μの厚さに塗布されている前記木質材の乾燥に使用する。
【００１８】
木材の塗布に使用する水性接着剤は、酢酸ビニール重合体水性エマルジョンで、酢酸ビニール重合体の含有量３０〜７０重量％、水７０〜３０重量％であって、前記の接着剤をロール塗布機によって２μ〜5０μ厚さに平滑、均一に塗布されている木質材を使用している。
【００１９】
当該指触乾燥の塗膜の木質材を得る工程の前には、水性接着剤のロール機によるのり付け工程を、当該工程の後に装飾紙の貼り付け工程を持ち、装飾紙として、ロール巻きした紙材、強化紙、和紙、を使用している水性接着剤塗布木材の指触乾燥装置である。
【００２０】
乾燥室内部に設置し、遠赤外線を放出するヒーターによって、直接的に加熱させる接着剤の塗膜した木材用乾燥機であり、乾燥室外部から空気を取り入れたり、熱風を乾燥室内外にて循環させるための送風ダクト、送風パイプ、風導管及び送風機を設置されている水性接着剤塗布木材の指触乾燥装置である。
【考案の効果】
【００２１】
遠赤外線機能と空気送風機能の双方の機能をひとつの乾燥機に持たせることで、高速の指蝕乾燥の長所であり、ヒビ、及び変色が発生しないという効果が立証された。更に、遠赤外線乾燥機がもつ水性材料の高速乾燥であり、しかも接着剤の芯から乾燥を促進させる機能から１5〜25秒の数秒間の短時間乾燥という効果が立証された。
【００２２】
本考案により、遠赤外線の照射による高速乾燥という、新たな接着過程を設けることによって、従来よりも接着工程を円滑に且つ短時間に進行させ生産効率の向上を図るとともに、クラックといった問題点が解決された仕上がりの良好な接着剤の塗布木材製品を提供することが可能となった。
【００２３】
木材の接着剤塗布面に遠赤外線が照射されると、長波長をもつ遠赤外線は接着剤芯部まで均一に到達するため、接着剤塗布面表面から内部までが一様に乾燥される。また、遠赤外線が接着剤塗膜によく吸収されるため、効率良く短時間で乾燥される。遠赤外線を用いて接着剤を適度に乾燥させてから、接着剤付き木材と紙を貼り合わせることによって紙は貼り付けた木材製品が提供される。
【００２４】
指触乾燥装置の天井・壁・開閉扉を全てパネル化にすることで、組み立て、解体、撤去を簡素化し、移動、運搬を可能にすることと、パネル化した部材を追加、継ぎ足して行くことで、乾燥容量に合わせて乾燥機の容量を拡大することが出来る。
【００２５】
当考案の指触乾燥装置には、給気用ファン、給気ダクト、空気吹出しパイプ、排気ダクト、排気ファンを用いているが、これらの装置を設置するスペースが除去された場合には、指触乾燥装置の躯体以外は全て乾燥内容積となり、従来の乾燥装置に比べると生産容量が大幅に拡大された。
【図面の簡単な説明】
【００２６】
【図１】水性接着剤塗布木材の指触乾燥装置の側面図
【図２】水性接着剤塗布木材の指触乾燥装置の平面図
【図３】水性接着剤の木材への塗布状況図
【図４】指触乾燥装置の内部詳細図
【図５】遠赤外線加熱部と空気送風管部との詳細図
【図６】紙張り付け部の詳細図          （Ａ）断面図    （Ｂ）平面図
【考案を実施するための形態】
【００２７】
次に本考案を具体的に示すための実施例を記載するが、本考案は以下の実施例に限定されるものではない。
図１〜図２に本考案の指触乾燥装置の概略を示すが、詳細の構造については図３〜図４に示した。
【実施例１】
【００２８】
図1又は図２は、塗装コンベアラインの中の指触乾燥装置を示した。図の概略寸法または形状として、塗装ベルトコンベアラインの箱型指触乾燥装置の寸法は、箱型の囲いの幅1600ｍｍ×長さ10600ｍｍ×高さ1350ｍｍである。遠赤外線のヒーター部は箱型の囲いの高さ685ｍｍの位置に取り付けた。箱型の囲い3の内部の遠赤外線ヒーター５とベルトコンベア２の高さの距離は250ｍｍ〜275ｍｍに調整できるように取付けた。
【００２９】
箱型の囲い3の内部にはテフロン（登録商標）樹脂製ベルトコンベアからのエアブロー配管４の距離を220ｍｍ位の高さに取付けた。エアブロー配管４には3ｍｍ径の穴が4箇所に配列した。エアの吹き出しは基材17の方向に吹き出るようにした。このエアブロー配管４のエア供給は風速３０ｍ／Ｓの空気噴射できる、リングブロア６から供給した。  長さ１０６００ｍｍの箱型トンネル内の天井部に遠赤外線を照射できる加熱部とノズルによる空気噴射部とを交互にして、５０系列連続設置された。
【００３０】
当該の乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせた。
【００３１】
基材１７の搬送運搬には、ベルトコンベア２によって行った。ベルトコンベア２の中は、
100ｍｍの幅のベルトを4列に配列していて、基材１７の中に合わせて、中心部を500ｍｍと900ｍｍに設定して、蛇行防止装置における駆動モーター１０を設けた。
遠赤外線ヒーター５によって加熱して、エアーの配管に3ｍｍの穴を4〜5箇所に開けたノズルからの送風によって、接着剤のり付着の基材の水分を飛ばすために、基材製品１７方向に吹き付けた。
【００３２】
基材のＭＤＦで幅915ｍｍ×1830ｍｍ、厚さｔ＝2.3ｍｍ  と  1230ｍｍ×2430ｍｍ、
厚さｔ＝2.3ｍｍの二種類のものを使用して生産した。MDF（製品）上への５０％濃度の水性接着剤酢酸ビニール重合体水性エマルジョンのりをのり付けロール１に投入した。
【００３３】
具体例として、図-2に示すようにＭＤＦ（幅915ｍｍ×1830ｍｍ、厚さｔ＝2.3ｍｍ）を投入して、ベルトコンベア２は、幅100ｍｍ、長さ10600ｍｍの4列のベルトコンベアであり、ベルト中心が幅500ｍｍと幅900ｍｍと設定してあるので、基材ＭＤＦの製品中が600ｍｍ〜1230ｍｍでも乗せるようにした。ベルトコンベア２のスピードは、毎分25ｍ/分で送った。囲型の長さが9600ｍｍあるので、炉内の通過時間は23秒で通過した。
【００３４】
箱型の囲の内寸法が1450ｍｍあるので、遠赤外線ヒーター５はベルトコンベアからの距離を250〜275ｍｍに設定した。囲炉内温度は、炉内センサー１１と制御盤により制御された。また遠赤外線ヒーター５より放射される遠赤外線によりＭＤＦに塗布された水性の酢酸ビニール重合体水性エマルジョンのりは、５ミクロン程度に塗布されて、この接着剤ののりの塗膜は水分を含んでいるので、遠赤外線ヒーター５により加熱されて、水分が空気中の飽和水蒸気をエアブロー配管４のノズル穴より空気が噴出し、塗布のりの水蒸気分を吹き飛ばした。
【００３５】
図3に示すように、ＭＤＦに付着したのりが指触乾燥された後に、紙巻き取りロール１２より排出された化粧紙１３をＭＤＦ基材製品に貼り付け、熱ロールで加熱圧着しながら貼り付けた。指触乾燥は、水性接着剤の水分を大部分放出したもので、指で押さえて柔らかく接着する状態であった。また化粧紙とＭＤＦ基材とが十分に接着された。
【実施例２】
【００３６】
図1又は図２は、塗装コンベアラインの中の指触乾燥装置を示した。図の概略寸法または形状として、塗装ベルトコンベアラインの箱型指触乾燥装置の寸法は、箱型の囲いの幅1600ｍｍ×長さ10600ｍｍ×高さ1350ｍｍである。
【００３７】
遠赤外線のヒーター部は箱型の囲いの高さ685ｍｍの位置に取り付けた。箱型の囲い3の内部の遠赤外線ヒーター５とベルトコンベア２の高さの距離は250ｍｍ〜275ｍｍに調整できるように取付けた。箱型の囲い3の内部にはテフロン（登録商標）樹脂製ベルトコンベアからのエアブロー配管４の距離を220ｍｍ位の高さに取付けた。エアブロー配管４には3ｍｍ径の穴が4箇所に配列した。エアの吹き出しは基材17の方向に吹き出るようにした。このエアブロー配管４のエア供給は、風速３０ｍ／Ｓの空気噴射できる、リングブロア６から供給した。
【００３８】
長さ１０６００ｍｍの箱型トンネル内の天井部に遠赤外線を照射できる加熱部とノズルによる空気噴射部とを交互にして、５０系列連続設置された。
当該の乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせた。
【００３９】
基材１７の搬送運搬には、テフロン（登録商標）樹脂製ベルトコンベア２によって行った。ベルトコンベア２の中は、100ｍｍの幅のベルトを4列に配列していて、基材１７の中に合わせて、中心部を500ｍｍと900ｍｍに設定して、蛇行防止装置における駆動モーター１０を設けた。
遠赤外線ヒーター５によって加熱して、エアーの配管に3ｍｍの穴を4〜5箇所に開けたノズルからの送風によって、接着剤のり付着の基材の水分を飛ばすために、基材製品１７方向に吹き付けた。
【００４０】
基材のベニヤで幅915ｍｍ×1830ｍｍ、厚さｔ＝2.3ｍｍ  と  1230ｍｍ×2430ｍｍ、
厚さｔ＝2.3ｍｍの二種類のものを使用して生産した。ベニヤ（製品）上への５０％濃度の水性接着剤酢酸ビニール重合体水性エマルジョンのりをのり付けロール１に投入した。
【００４１】
具体例として、図-2に示すようにＭＤＦ（幅915ｍｍ×1830ｍｍ、厚さｔ＝2.3ｍｍ）を投入して、テフロン（登録商標）樹脂製ベルトコンベア２は、幅100ｍｍ、長さ10600ｍｍの4列のベルトコンベアであり、ベルト中心が幅500ｍｍと幅900ｍｍと設定してあるので、基材ベニヤの製品中が600ｍｍ〜1230ｍｍでも乗せるようにした。ベルトコンベア２のスピードは、毎分25ｍ/分で送った。囲型の長さが9600ｍｍあるので、炉内の通過時間は23秒で通過した。
【００４２】
箱型の囲の内寸法が1450ｍｍあるので、遠赤外線ヒーター５はベルトコンベアーからの距離を250〜275ｍｍに設定した。囲炉内温度は、炉内センサー１１と制御盤により制御された。また遠赤外線ヒーター５より放射される遠赤外線によりＭＤＦに塗布された酢酸ビニール重合体水性エマルジョンのりは、水分を含んでいるので、遠赤外線ヒーター５により加熱されて、水分が空気中の飽和水蒸気をエアブロー配管４のノズル穴より空気が噴出し、飽和水蒸気を吹き飛ばした。
【００４３】
図3に示すように、ベニヤに付着したのりが指触乾燥された後に紙巻き取りロール１２より排出された化粧紙１３をＭＤＦ基材製品に貼り付け熱ロールで加熱圧着しながら貼り付けた。指触乾燥は、水性接着剤の水分を大部分放出したもので、指で押さえて柔らかく接着する状態であった。また化粧紙とＭＤＦ基材とが十分に接着された。
【実施例３】
【００４４】
図1又は図２は、塗装コンベアラインの中の指触乾燥装置を示した。図の概略寸法または形状として、塗装ベルトコンベアラインの箱型指触乾燥装置の寸法は、箱型の囲いの幅1600ｍｍ×長さ９600ｍｍ×高さ1２50ｍｍである。遠赤外線のヒーター部は箱型の囲いの高さ685ｍｍの位置に取り付けた。箱型の囲い3の内部の遠赤外線ヒーター５とベルトコンベア２の高さの距離は250ｍｍ〜275ｍｍに調整できるように取付けた。
【００４５】
箱型の囲い3の内部にはテフロン（登録商標）樹脂製ベルトコンベアからのエアブロー配管４の距離を220ｍｍ位の高さに取付けた。エアブロー配管４には3ｍｍ径の穴が4箇所に配列した。エアの吹き出しは基材17の方向に吹き出るようにした。このエアブロー配管４のエア供給は風速３０ｍ／Ｓの空気噴射できる、リングブロア６から供給した。
【００４６】
長さ１０６００ｍｍの箱型トンネル内の天井部に遠赤外線を照射できる加熱部とノズルによる空気噴射部とを交互にして、４５系列連続設置された。
当該の乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせた。
【００４７】
基材１７の搬送運搬には、テフロン（登録商標）樹脂製ベルトコンベア２によって行った。ベルトコンベア２の中は、100ｍｍの幅のベルトを4列に配列していて、基材１７の中に合わせて、中心部を500ｍｍと900ｍｍに設定して、蛇行防止装置における駆動モーター１０を設けた。
遠赤外線ヒーター５によって加熱して、エアーの配管に3ｍｍの穴を4〜5箇所に開けたノズルからの送風によって、接着剤のり付着の基材の水分を飛ばすために、基材製品１７方向に吹き付けた。
【００４８】
基材のＭＤＦで幅915ｍｍ×1830ｍｍ、厚さｔ＝2.3ｍｍ  と  1230ｍｍ×2430ｍｍ、
厚さｔ＝2.3ｍｍの二種類のものを使用して生産した。MDF（製品）上への５０％濃度の水性接着剤酢酸ビニール重合体水性エマルジョンのりをのり付けロール１に投入した。
具体例として、図-2に示すようにＭＤＦ（幅915ｍｍ×1830ｍｍ、厚さｔ＝2.3ｍｍ）を投入して、テフロン（登録商標）樹脂製ベルトコンベア２は、幅100ｍｍ、長さ10600ｍｍの4列のベルトコンベアであり、ベルト中心が幅500ｍｍと幅900ｍｍと設定してあるので、基材ＭＤＦの製品中が600ｍｍ〜1230ｍｍでも乗せるようにした。ベルトコンベア２のスピードは、毎分25ｍ/分で送った。囲型の長さが9600ｍｍあるので、炉内の通過時間は23秒で通過した。
【００４９】
箱型の囲の内寸法が1450ｍｍあるので、遠赤外線ヒーター５はテフロン（登録商標）樹脂製ベルトコンベアからの距離を250〜275ｍｍに設定した。囲炉内温度は、炉内センサー１１と制御盤により制御された。また遠赤外線ヒーター５より放射される遠赤外線によりＭＤＦに塗布された酢酸ビニール重合体水性エマルジョンのりは、水分を含んでいるので、遠赤外線ヒーター５により加熱されて、水分が空気中の飽和水蒸気をエアブロー配管４のノズル穴より空気が噴出し、飽和水蒸気を吹き飛ばした。
【００５０】
図3に示すように、ＭＤＦに付着したのりが指触乾燥された後に紙巻き取りロール１２より排出された化粧紙１３をＭＤＦ基材製品に貼り付け熱ロールで加熱圧着しながら貼り付けた。指触乾燥は、水性接着剤の水分を大部分放出したもので、指で押さえて柔らかく接着する状態であった。また化粧紙とＭＤＦ基材とが十分に接着された。
【実施例４】
【００５１】
図1又は図２は、塗装コンベアラインの中の指触乾燥装置を示した。図の概略寸法または形状として、塗装ベルトコンベアラインの箱型指触乾燥装置の寸法は、箱型の囲いの幅1600ｍｍ×長さ10600ｍｍ×高さ1350ｍｍである。遠赤外線のヒーター部は箱型の囲いの高さ685ｍｍの位置に取り付けた。箱型の囲い3の内部の遠赤外線ヒーター５とベルトコンベア２の高さの距離は250ｍｍ〜275ｍｍに調整できるように取付けた。
【００５２】
箱型の囲い3の内部にはテフロン（登録商標）樹脂製ベルトコンベアからのエアブロー配管４の距離を220ｍｍ位の高さに取付けた。エアブロー配管４には3ｍｍ径の穴が4箇所に配列した。エアの吹き出しは基材17の方向に吹き出るようにした。このエアブロー配管４のエア供給は、風速３０ｍ／Ｓの空気噴射できる、リングブロア６から供給した。
【００５３】
長さ１０６００ｍｍの箱型トンネル内の天井部に遠赤外線を照射できる加熱部とノズルによる空気噴射部とを交互にして、５０系列連続設置された。
当該の乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせた。
【００５４】
基材１７の搬送運搬には、テフロン（登録商標）樹脂製ベルトコンベア２によって行った。ベルトコンベア２の中は、100ｍｍの幅のベルトを4列に配列していて、基材１７の中に合わせて、中心部を500ｍｍと900ｍｍに設定して、蛇行防止装置における駆動モーター１０を設けた。
遠赤外線ヒーター５によって加熱して、エアーの配管に3ｍｍの穴を4〜5箇所に開けたノズルからの送風によって、接着剤のり付着の基材の水分を飛ばすために、基材製品１７方向に吹き付けた。
【００５５】
基材のＭＤＦで幅915ｍｍ×1830ｍｍ、厚さｔ＝2.3ｍｍ  と  1230ｍｍ×2430ｍｍ、
厚さｔ＝2.3ｍｍの二種類のものを使用して生産した。MDF（製品）上への５０％濃度の水性接着剤酢酸ビニール重合体水性エマルジョンのりをのり付けロール１に投入した。
【００５６】
具体例として、図-2に示すようにＭＤＦ（幅915ｍｍ×1830ｍｍ、厚さｔ＝2.3ｍｍ）を投入してテフロン（登録商標）樹脂製、ベルトコンベア２は、幅100ｍｍ、長さ10600ｍｍの4列のベルトコンベアであり、ベルト中心が幅500ｍｍと幅900ｍｍと設定してあるので、基材ＭＤＦの製品中が600ｍｍ〜1230ｍｍでも乗せるようにした。ベルトコンベア２のスピードは、毎分25ｍ/分で送った。囲型の長さが9600ｍｍあるので、炉内の通過時間は23秒で通過した。
【００５７】
箱型の囲の内寸法が1450ｍｍあるので、遠赤外線ヒーター５はテフロン（登録商標）樹脂製ベルトコンベアーからの距離を250〜275ｍｍに設定した。囲炉内温度は、炉内センサー１１と制御盤により制御された。また遠赤外線ヒーター５より放射される遠赤外線によりＭＤＦに塗布された水性酢酸ビニール重合体水性エマルジョンのりは、１５ミクロン程度に塗布されて、この接着剤ののりの塗膜は水分を含んでいるので、遠赤外線ヒーター５により加熱されて、水分が空気中の飽和水蒸気をエアブロー配管４のノズル穴より空気が噴出し、飽和水蒸気を吹き飛ばした。
【００５８】
図3に示すように、ＭＤＦに付着したのりが指触乾燥された後に紙巻き取りロール１２より排出された化粧紙１３をＭＤＦ基材製品に貼り付け熱ロールで加熱圧着しながら貼り付けた。指触乾燥は、水性接着剤の水分を大部分放出したもので、指で押さえて柔らかく接着する状態であった。また化粧紙とＭＤＦ基材とが十分に接着された。
【実施例５】
【００５９】
図1又は図２は、塗装コンベアラインの中の指触乾燥装置を示した。図の概略寸法または形状として、塗装ベルトコンベアラインの箱型指触乾燥装置の寸法は、箱型の囲いの幅1600ｍｍ×長さ10600ｍｍ×高さ1350ｍｍである。遠赤外線のヒーター部は箱型の囲いの高さ685ｍｍの位置に取り付けた。箱型の囲い3の内部の遠赤外線ヒーター５とベルトコンベア２の高さの距離は250ｍｍ〜275ｍｍに調整できるように取付けた。
【００６０】
箱型の囲い3の内部にはテフロン（登録商標）樹脂製ベルトコンベアからのエアブロー配管４の距離を220ｍｍ位の高さに取付けた。エアブロー配管４には3ｍｍ径の穴が4箇所に配列した。エアの吹き出しは基材17の方向に吹き出るようにした。このエアブロー配管４のエア供給は、風速３０ｍ／Ｓの空気噴射できる、リングブロア６から供給した。
【００６１】
長さ１０６００ｍｍの箱型トンネル内の天井部に遠赤外線を照射できる加熱部とノズルによる空気噴射部とを交互にして、５０系列連続設置された。
当該の乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせた。
【００６２】
基材１７の搬送運搬にはテフロン（登録商標）樹脂製、ベルトコンベア２によって行った。ベルトコンベア２の中は、100ｍｍの幅のベルトを4列に配列していて、基材１７の中に合わせて、中心部を500ｍｍと900ｍｍに設定して、蛇行防止装置における駆動モーター１０を設けた。
遠赤外線ヒーター５によって加熱して、エアーの配管に3ｍｍの穴を4〜5箇所に開けたノズルからの送風によって、接着剤のり付着の基材の水分を飛ばすために、基材製品１７方向に吹き付けた。
【００６３】
基材のＭＤＦで幅915ｍｍ×1830ｍｍ、厚さｔ＝2.3ｍｍ  と  1230ｍｍ×2430ｍｍ、
厚さｔ＝2.3ｍｍの二種類のものを使用して生産した。MDF（製品）上への５０％濃度の水性接着剤酢酸ビニール重合体水性エマルジョンのりをのり付けロール１に投入した。
【００６４】
具体例として、図-2に示すようにＭＤＦ（幅915ｍｍ×1830ｍｍ、厚さｔ＝2.3ｍｍ）を投入して、テフロン（登録商標）樹脂製ベルトコンベア２は、幅100ｍｍ、長さ10600ｍｍの4列のベルトコンベアであり、ベルト中心が幅500ｍｍと幅900ｍｍと設定してあるので、基材ＭＤＦの製品中が600ｍｍ〜1230ｍｍでも乗せるようにした。テフロン（登録商標）樹脂製ベルトコンベア２のスピードは、毎分３０ｍ/分で送った。囲型の長さが9０00ｍｍあるので、炉内の通過時間は１５秒で通過した。
【００６５】
箱型の囲の内寸法が1450ｍｍあるので、遠赤外線ヒーター５はテフロン（登録商標）樹脂製ベルトコンベアーからの距離を250〜275ｍｍに設定した。囲炉内温度は、炉内センサー１１と制御盤により制御された。また遠赤外線ヒーター５より放射される遠赤外線によりＭＤＦに塗布された酢酸ビニール重合体水性エマルジョンのりは、水分を含んでいるので、遠赤外線ヒーター５により加熱されて、水分が空気中の飽和水蒸気をエアブロー配管４のノズル穴より空気が噴出し、飽和水蒸気を吹き飛ばした。
【００６６】
図3に示すように、ＭＤＦに付着したのりが指触乾燥された後に紙巻き取りロール１２より排出された化粧紙１３をＭＤＦ基材製品に貼り付け熱ロールで加熱圧着しながら貼り付けた。指触乾燥は、水性接着剤の水分を大部分放出したもので、指で押さえて柔らかく接着する状態であった。また化粧紙とＭＤＦ基材とが十分に接着された。
【符号の説明】
【００６７】
１．のり付けロール（接着剤）
２．ベルトコンベアー
３．箱型囲い
４．エアー配管
５．遠赤外線ヒーター 
６．リングブロワー
７．排気ダクト
８．排気ファン
９．点検口
１０．駆動モーター
１１．制御盤 
１２．紙巻き取りロール
１３．紙
１４．熱ロール
１５．熱ロール
１６．熱ロール 
１７．基材
１８．接着剤（のり）
【図１】
0003165354.tif 000003
【図２】
0003165354.tif 000004
【図３】
0003165354.tif 000005
【図４】
0003165354.tif 000006
【図５】
0003165354.tif 000007
【図６】
0003165354.tif 000008
【手続補正書】
【提出日】平成22年5月22日(2010.5.22)
【手続補正１】
【補正対象書類名】実用新案登録請求の範囲
【補正対象項目名】全文
【補正方法】変更
【補正の内容】
【実用新案登録請求の範囲】
【請求項１】
接着剤を木材に貼着して、乾燥する工程において、水性接着剤を木質材に塗布した塗膜木質材を、指触状態に乾燥させるために、遠赤外線を照射できる加熱部と、ノズルによる空気噴射部との乾燥部と、塗膜木質材を連続搬送できるようになっているベルトコンベアの搬送部とからなっていることを特徴とする水性接着剤塗布木材の指触乾燥装置。
【請求項２】
箱形トンネル乾燥器内の天井部に遠赤外線を照射できる加熱部とノズルによる空気噴射部との乾燥部を、床底部に接着剤の塗膜木材を搬送できるベルトコンベアーの搬送部を設置して、長さ５ｍ〜２０ｍのトンネル内の天井部に遠赤外線を照射できる加熱部とノズルによる空気噴射部とを交互にして、２０〜１００系列連続設置され、前記の遠赤外線を照射できる各加熱部を横列に２〜７個の遠赤外線ヒーターを並べて、および各空気噴射部を風速１０〜５０ｍ／Ｓの空気噴射できる２〜７個のノズル穴を横列に開けた金属パイプを取り付けていることを特徴とする請求項１に記載の水性接着剤塗布木材の指触乾燥装置。
【請求項３】
箱形トンネル乾燥器内の天井部の遠赤外線を照射できる加熱部は、３００℃〜９００℃の温度を発生する幅５０ｍｍ〜１５０ｍｍ、長さ１００ｍｍ〜３００ｍｍの遠赤外線ヒーターを、横列に２〜７個、トンネル方向に２０〜１００系列になって、コンベヤーの床底部からの高さを２００ｍｍ〜３００ｍｍになっていることを特徴とする請求項１、又は請求項２に記載の水性接着剤塗布木材の指触乾燥装置。
【請求項４】
箱形トンネル乾燥器内の天井部のノズルによる空気噴射部は、金属パイプに０・５ｍｍ〜３ｍｍの穴を横列の下部に２〜７箇所開けて、空気圧を６００ｍｍＡｑの空気を注入した噴射部をトンネル方向に２０〜１００箇所で、コンベアーの床底部からの高さを２００ｍｍ〜３００ｍｍの所に取り付けていることを特徴とする請求項１、又は請求項２に記載の水性接着剤塗布木材の指触乾燥装置。
【請求項５】
天井・壁・開閉扉のそれぞれの乾燥機の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせ、コンベアーの床底部の構造を、接着剤の塗膜木材を搬送できるテフロン樹脂製、又は金属製の１００ｍｍ〜１５００ｍｍの幅のベルトコンベアーを稼動できるようになっていることを特徴とする請求項１〜請求項４のいずれかに記載の水性接着剤塗布木材の指触乾燥装置。
【請求項６】
貼着・乾燥に使用する木質材は、天然無垢木、集成材、合板、合成木材、パーチクルボード、単板積層材（ＬＶＬ）、中質繊維板（ＭＤＦ）、硬質繊維板（ハードボード）であって、表面に接着剤を２μ〜２０μの厚さで塗布されている厚さ２０ｍｍ〜５０ｍｍで、幅１００〜１５００ｍｍのものを使用できることを特徴とする請求項１〜請求項５のいずれかに記載の水性接着剤塗布木材の指触乾燥装置。
【請求項７】
木材の塗布に使用する水性接着剤は、酢酸ビニール重合体水性エマルジョンで、酢酸ビニール重合体の含有量３０〜７０重量％、水７０〜３０重量％であって、前記の水性接着剤をロール塗布機によって２μ〜２０μ厚さに平滑、均一に塗布されている木質材を使用できることを特徴とする請求項１〜請求項６のいずれかに記載の水性接着剤塗布木材の指触乾燥装置。
【請求項８】
当該指触乾燥の塗膜の木質材を得る工程の前には、水性接着剤のロール機によるのり付け工程を、当該工程の後に装飾紙の貼り付け工程を持ち、装飾紙として、ロール巻きした紙材、強化紙、和紙、を使用できることを特徴とする請求項１〜請求項７のいずれかに記載の水性接着剤塗布木材の指触乾燥装置。
【手続補正書】
【提出日】平成22年8月6日(2010.8.6)
【手続補正１】
【補正対象書類名】実用新案登録請求の範囲
【補正対象項目名】全文
【補正方法】変更
【補正の内容】
【実用新案登録請求の範囲】
【請求項１】
接着剤を貼着した木材を製造するに当たって、乾燥する工程において、水性接着剤を木質材に塗布した塗膜木質材を、指触状態に乾燥させるために、遠赤外線を照射できる加熱部と、ノズルによる空気噴射部との乾燥部と、塗膜木質材を連続搬送できるようになっているコンベアーの搬送部とからなっている幅１ｍ〜２ｍ、長さ５ｍ〜１５ｍである箱型トンネル乾燥器であることを特徴とする水性接着剤塗布木材の指触乾燥装置。
【請求項２】
当該箱形トンネル乾燥器において、内部の天井部に遠赤外線を照射できる加熱部とノズルによる空気噴射部との乾燥部を、床底部に接着剤の塗膜木材を搬送できるコンベアーの搬送部を設置して、長さ５ｍ〜２０ｍのトンネル内の天井部に遠赤外線を照射できる加熱部とノズルによる空気噴射部とを交互にして、２０〜１００系列連続設置され、前記の遠赤外線を照射できる各加熱部を横列に２〜７個の遠赤外線ヒーターを並べて、および各空気噴射部を風速１０〜５０ｍ／Ｓの空気噴射できる２〜７個のノズル穴を横列に開けた金属パイプを取り付けたことを特徴とする請求項１に記載の水性接着剤塗布木材の指触乾燥装置。
【請求項３】
当該箱形トンネル乾燥器において、内部の天井部の遠赤外線照射できる加熱部は、３００℃〜９００℃の温度を発生する幅５０ｍｍ〜１５０ｍｍ、長さ１００ｍｍ〜３００ｍｍの遠赤外線ヒーターを、横列に２〜７個、トンネル方向に２０〜１００系列になって、コンベアーの床底部からの高さ２００ｍｍ〜３００ｍｍの位置であることを特徴とする請求項１、又は請求項２に記載の水性接着剤塗布木材の指触乾燥装置。
【請求項４】
当該箱形トンネル乾燥器において、内部の天井部のノズルによる空気噴射部は、金属パイプに０・５ｍｍ〜３ｍｍの穴を横列の下部に２〜７箇所開けて、空気圧を６００ｍｍＡｑの空気を注入した噴射部をトンネル方向に２０〜１００箇所で、コンベアーの床底部からの高さ２００ｍｍ〜３００ｍｍの位置に取り付けたことを特徴とする請求項１、又は請求項２に記載の水性接着剤塗布木材の指触乾燥装置。
【請求項５】
当該箱形トンネル乾燥器において、天井・壁・開閉扉のそれぞれの箱形トンネル乾燥器の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせ、コンベアーの床底部の構造を、接着剤の塗膜木材を搬送できるテフロン樹脂製、又は金属製の１００ｍｍ〜１５００ｍｍの幅のコンベアーを設置したことを特徴とする請求項１〜請求項４のいずれかに記載の水性接着剤塗布木材の指触乾燥装置。
【手続補正書】
【提出日】平成22年10月24日(2010.10.24)
【手続補正１】
【補正対象書類名】実用新案登録請求の範囲
【補正対象項目名】全文
【補正方法】変更
【補正の内容】
【実用新案登録請求の範囲】
【請求項１】
接着剤を貼着した木材を製造するに当たって、乾燥する工程において、水性接着剤を木質材に塗布した塗膜木質材を、指触状態に乾燥させるために、遠赤外線を照射できる加熱部と、ノズルによる空気噴射部との乾燥部と、塗膜木質材を連続搬送できるようになっているコンベアーの搬送部とを内部に備えた、幅１ｍ〜２ｍ、長さ５ｍ〜１５ｍである箱型トンネル乾燥器であることを特徴とする水性接着剤塗布木材の指触乾燥装置。
【請求項２】
当該箱形トンネル乾燥器において、内部の天井部に遠赤外線を照射できる加熱部とノズルによる空気噴射部との乾燥部を、床底部に接着剤の塗膜木材を搬送できるコンベアーの搬送部を設置して、長さ５ｍ〜２０ｍのトンネル内の天井部に遠赤外線を照射できる加熱部とノズルによる空気噴射部とを交互にして、２０〜１００系列連続設置され、前記の遠赤外線を照射できる各加熱部を横列に２〜７個の遠赤外線ヒーターを並べて、および各空気噴射部を風速１０〜５０ｍ／Ｓの空気噴射できる２〜７個のノズル穴を横列に開けた金属パイプを取り付けたことを特徴とする請求項１に記載の水性接着剤塗布木材の指触乾燥装置。
【請求項３】
当該箱形トンネル乾燥器において、内部の天井部の遠赤外線照射できる加熱部は、３００℃〜９００℃の温度を発生する幅５０ｍｍ〜１５０ｍｍ、長さ１００ｍｍ〜３００ｍｍの遠赤外線ヒーターを、横列に２〜７個、トンネル方向に２０〜１００系列になって、コンベアーの床底部からの高さ２００ｍｍ〜３００ｍｍの位置であることを特徴とする請求項１、又は請求項２に記載の水性接着剤塗布木材の指触乾燥装置。
【請求項４】
当該箱形トンネル乾燥器において、内部の天井部のノズルによる空気噴射部は、金属パイプに０・５ｍｍ〜３ｍｍの穴を横列の下部に２〜７箇所開けて、空気圧を６００ｍｍＡｑの空気を注入した噴射部をトンネル方向に２０〜１００箇所で、コンベアーの床底部からの高さ２００ｍｍ〜３００ｍｍの位置に取り付けたことを特徴とする請求項１、又は請求項２に記載の水性接着剤塗布木材の指触乾燥装置。
【請求項５】
当該箱形トンネル乾燥器において、天井・壁・開閉扉のそれぞれの箱形トンネル乾燥器の構造は、金属材で二重壁とし、内部の金属材を反射効率の高い材料にして、外側の上部に、排気口、排気ファン及び排気ダクト、ダンパーの排気機能と、給気ファンと給気配管の給気機能とをもたせ、コンベアーの床底部の構造を、接着剤の塗膜木材を搬送できるテフロン樹脂製、又は金属製の１００ｍｍ〜１５００ｍｍの幅のコンベアーを設置したことを特徴とする請求項１〜請求項４のいずれかに記載の水性接着剤塗布木材の指触乾燥装置。
【手続補正２】
【補正対象書類名】明細書
【補正対象項目名】００１２
【補正方法】変更
【補正の内容】
【００１２】  接着剤を貼着した木材を製造するに当たって、乾燥する工程において、水性接着剤を木質材に塗布した塗膜木質材を、指触状態に乾燥させるために、遠赤外線を照射できる加熱部と、ノズルによる空気噴射部との乾燥部と、塗膜木質材を連続搬送できるようになっているコンベアーの搬送部とを内部に備えた、幅１ｍ〜２ｍ、長さ５ｍ〜１５ｍである箱型トンネル乾燥器である水性接着剤塗布木材の指触乾燥装置である。